【手続補正書】
【提出日】平成17年11月4日(2005.11.4)
【手続補正１】
【補正対象書類名】明細書
【補正対象項目名】特許請求の範囲
【補正方法】変更
【補正の内容】
【特許請求の範囲】
【請求項１】  熱可塑性樹脂と、１：２型金属アゾ錯体染料とを含むことを特徴とする、レーザー溶接用熱可塑性樹脂組成物。
【請求項２】  レーザー溶接用熱可塑性樹脂組成物であって、
１）少なくとも１種の熱可塑性樹脂と、
２）下式の金属アゾ錯体染料を少なくとも１種有する黒色着色剤
とを含むことを特徴とする、レーザー溶接用熱可塑性樹脂組成物。
式［Ｉ］
【化１】
2003522269.tif 000001
［式中、Ｒ39、Ｒ41は、同じでも異なってもよく、Ｃｌ、
【化２】
2003522269.tif 000002
、またはＳＯ2Ｒ43であり、
Ｒ44、Ｒ45は、同じでも異なってもよく、それぞれ独立に水素原子、直鎖または分岐鎖Ｃ１〜Ｃ４アルキルであり、
Ｒ43は、線状または分枝Ｃ１〜Ｃ４アルキルであり、
Ｒ40、Ｒ42は、同じでも異なってもよく、水素、線状または分枝Ｃ１〜Ｃ１８アルキル基、線状または分枝Ｃ２〜Ｃ１８アルケニル基、スルホンアミド基、カルボキシル基、メシル基、水酸基、Ｃ１〜Ｃ１８アルコキシ基、アセチルアミノ基、ベンゾイルアミノ基、ハロゲン原子、または−ＣＯＮＨ−Ｒ46であり、
Ｒ46は、非置換または置換の線状または分枝Ｃ１〜Ｃ１８アルキル、あるいは非置換または置換のＣ６〜Ｃ１８アリール基から選択される官能基であり、
Ｌ1およびＬ2は、それぞれ独立にＯまたはＣＯＯであり、
（Ｅ）+は、Ｈ+、アルカリ金属のカチオン、アンモニウムイオン、脂肪族１級、２級、および３級アミンを含めた有機アミンのカチオン、４級アンモニウムイオンであり、
Ｋ3は、整数であり、
ｍ3は、０、１、または２であり、
Ｍ1は、Ｃｒ、Ｆｅ、Ｃｕなどの３価の金属である］；
式［ＩＩ］
【化３】
2003522269.tif 000003
［式中、Ｒ30、Ｒ31は、同じでも異なってもよく、Ｃｌ、
【化４】
2003522269.tif 000004
ＳＯ2Ｒ32、またはＨであり、
Ｒ33およびＲ34は、同じでも異なってもよく、それぞれ独立に水素原子、線状または分枝Ｃ１〜Ｃ４アルキルであり、
Ｒ32は、線状または分枝Ｃ１〜Ｃ４アルキルであり、
Ｌ3およびＬ4は、それぞれ独立にＯまたはＣＯＯであり、
（Ｄ）+は、水素イオン、アルカリ金属のカチオン、アンモニウムイオン、脂肪族１級、２級、および３級アミンを含めた有機アミンのカチオン、４級アンモニウムイオンであり、
Ｋ2は、整数であり、
ｍ2は、０、１、または２であり、
Ｍ2は、Ｚｎ、Ｓｒ、Ｃｒ、Ａｌ、Ｔｉ、Ｆｅ、Ｚｒ、Ｎｉ、Ｃｏ、Ｍｎ、Ｂ、ＳｉおよびＳｎなど、配位数が２から４の金属、好ましくはＣｒ、Ｃｏ、Ｃｕ、Ｎｉ、Ａｌなど、配位数３の金属であり、
Ｂは、式  
【化５】
2003522269.tif 000005
または
【化６】
2003522269.tif 000006
によって表され、
式中、Ｒ35およびＲ37は、同じでも異なってもよく、Ｃｌ、
【化７】
2003522269.tif 000007
、ＳＯ2Ｒ32、またはＨであり、
Ｒ33およびＲ34は、同じでも異なってもよく、それぞれ独立に水素原子、線状または分枝Ｃ１〜Ｃ４アルキルであり、
Ｒ36およびＲ38は、同じでも異なってもよく、それぞれ独立に水素原子、線状または分枝Ｃ１〜Ｃ１８アルキル、カルボキシル、ヒドロキシル、Ｃ１〜Ｃ１８アルコキシ、アミノまたはハロゲン原子である］
【請求項３】  前記１：２型金属アゾ錯体染料が、
式（１）
【化８】
2003522269.tif 000008
［式中、Ｒは、カップリング剤の残基であり、Ｍは、２価または３価の金属であり、Ａは、水素、炭素原子４から１８の脂肪族アミン、またはアルキレンオキシド付加アミンである］
または式（２）
【化９】
2003522269.tif 000009
または式（３）
【化１０】
2003522269.tif 000010
からなる群から選択されることを特徴とする、請求項１に記載の組成物。
【請求項４】  前記１：２型金属アゾ錯体染料が、
式（２）
【化１１】
2003522269.tif 000011
または式（３）
【化１２】
2003522269.tif 000012
から選択されることを特徴とする、請求項２に記載の組成物。
【請求項５】  前記１：２型金属アゾ錯体染料が、組成物の総重量に基づいて、０．０１から１重量％の量で存在することを特徴とする、請求項２に記載の組成物。
【請求項６】  ガラス繊維またはガラスフレークをさらに含むことを特徴とする、請求項１に記載の組成物。
【請求項７】  前記熱可塑性樹脂が、ポリアミド樹脂であることを特徴とする、請求項１に記載の組成物。
【請求項８】  前記熱可塑性樹脂が、ポリアミド共重合体であることを特徴とする、請求項１に記載の組成物。
【請求項９】  前記熱可塑性樹脂が、ポリアミド樹脂のブレンドであることを特徴とする、請求項１に記載の組成物。
【請求項１０】  請求項１に記載の組成物の成形品。
【手続補正２】
【補正対象書類名】明細書
【補正対象項目名】０００７
【補正方法】変更
【補正の内容】
【０００７】
（発明の概要）
熱可塑性樹脂と１：２型金属アゾ錯体染料とを含む、レーザー溶接用熱可塑性樹脂組成物を本明細書で開示する。
【手続補正３】
【補正対象書類名】明細書
【補正対象項目名】００１２
【補正方法】変更
【補正の内容】
【００１２】
またはＳＯ2Ｒ43であり、  
Ｒ44、Ｒ45は、同じでも異なってもよく、それぞれ独立に水素原子、直鎖または分岐鎖Ｃ１〜Ｃ４アルキルであり、  
Ｒ43は、線状または分枝Ｃ１〜Ｃ４アルキルであり、  
Ｒ40、Ｒ42は、同じでも異なってもよく、水素、線状または分枝Ｃ１〜Ｃ１８アルキル基、線状または分枝Ｃ２〜Ｃ１８アルケニル基、スルホンアミド基、カルボキシル基、メシル基、水酸基、Ｃ１〜Ｃ１８アルコキシ基、アセチルアミノ基、ベンゾイルアミノ基、ハロゲン原子、または−ＣＯＮＨ−Ｒ46であり、  
Ｒ46は、非置換または置換の線状または分枝Ｃ１〜Ｃ１８アルキル、あるいは非置換または置換のＣ６〜Ｃ１８アリール基から選択される官能基であり、  
Ｌ1およびＬ2は、それぞれ独立にＯまたはＣＯＯであり、  
（Ｅ）+は、Ｈ+、アルカリ金属のカチオン、アンモニウムイオン、脂肪族１級、２級、および３級アミンを含めた有機アミンのカチオン、４級アンモニウムイオンであり、  
Ｋ3は、整数であり、  
ｍ3は、０、１、または２であり、  
Ｍ1は、Ｃｒ、Ｆｅ、Ｃｕなどの３価の金属である］；
式［ＩＩ］
【手続補正４】
【補正対象書類名】明細書
【補正対象項目名】００１６
【補正方法】変更
【補正の内容】
【００１６】
ＳＯ2Ｒ32、またはＨであり、  
Ｒ33およびＲ34は、同じでも異なってもよく、それぞれ独立に水素原子、直鎖または分岐鎖Ｃ１〜Ｃ４アルキルであり、  
Ｒ32は、線状または分枝Ｃ１〜Ｃ４アルキルであり、  
Ｌ3およびＬ4は、それぞれ独立にＯまたはＣＯＯであり、  
（Ｄ）+は、水素イオン、アルカリ金属のカチオン、アンモニウムイオン、脂肪族１級、２級、および３級アミンを含めた有機アミンのカチオン、４級アンモニウムイオンであり、  
Ｋ2は、整数であり、  
ｍ2は、０、１、または２であり、  
Ｍ2は、Ｚｎ、Ｓｒ、Ｃｒ、Ａｌ、Ｔｉ、Ｆｅ、Ｚｒ、Ｎｉ、Ｃｏ、Ｍｎ、Ｂ、ＳｉおよびＳｎなど配位数３の金属であり、  
Ｂは、式  
【手続補正５】
【補正対象書類名】明細書
【補正対象項目名】００４５
【補正方法】変更
【補正の内容】
【００４５】
染料Ａ：式（２）を有する１：２型金属アゾ錯塩染料
染料Ｂ：スミプラストブラック（Ｓｕｍｉｐｌａｓｔ  Ｂｌａｃｋ）Ｈ３Ｂ
染料Ｃ：ニグロシン
染料Ｄ：カーボンブラック
染料Ｅ：下記の式［４］を有する１：２型金属アゾ錯塩染料
【手続補正６】
【補正対象書類名】明細書
【補正対象項目名】００５９
【補正方法】変更
【補正の内容】
【００５９】
（実施例４）
４００グラムの（非強化）ナイロン６ザイテル（ＺＹＴＥＬ）ペレット（イー・アイ・デュポン・ドゥ・ヌムール・アンド・カンパニーから入手可能）を、１２０℃で真空下８時間を超えて乾燥し、次いで黒色の金属アゾ錯体染料Ａ（式（２）によって表される）（０．６７ｇ）および式［４］によって表される黄色の金属アゾ錯体染料Ｅ（０．１３ｇ）の混合物と、ステンレスタンブルミキサーを用いて１時間撹拌して混合した。次いで、Ｋａｗａｇｕｃｈｉ  Ｓｔｅｅｌ  Ｋ．Ｋ製のＫ５０−Ｃを用いて混合物を射出成形して、（大きさ４８ｍｍ×８６ｍｍ×３ｍｍの）射出成形試験片を形成した。シリンダー温度は２５０℃に設定した。金型温度は６０℃であった。試験片には、優れた均一な黒色の外観、および色むらのない表面光沢が観察された。
【手続補正７】
【補正対象書類名】明細書
【補正対象項目名】００６０
【補正方法】変更
【補正の内容】
【００６０】
（実施例５〜１１）
非強化ナイロン６ザイテルペレット（イー・アイ・デュポン・ドゥ・ヌムール・アンド・カンパニーから入手可能）を、１２０℃で真空下８時間を超えて乾燥し、次いで黒色の金属アゾ錯体染料Ａ（式（２）によって表される）および式［４］によって表される黄色の金属アゾ錯体染料Ｅの混合物と、表２に示した量で、ステンレスタンブルミキサーを用いて１時間撹拌して混合した。次いで、Ｋａｗａｇｕｃｈｉ  Ｓｔｅｅｌ  Ｋ．Ｋ製のＫ５０−Ｃを用いて混合物を射出成形して、（大きさ４８ｍｍ×８６ｍｍ×３ｍｍの）射出成形試験片を形成した。シリンダー温度は２５０℃に設定した。金型温度は６０℃であった。試験片には、優れた均一な黒色の外観、および色むらのない表面光沢が観察された。透過特性、外観および表面光沢は、下記の試験方法で測定した。